(57)【要約】【課題】火災に遭遇したときのタイルの保持機能に優れているタイル用目地材と、これを用いたタイルパネルを提供する。【解決手段】樹脂組成物及び骨材を含有するタイル用の目地材において、該骨材の少なくとも一部がガラスフリットであることを特徴とするタイル用目地材。該ガラスフリットの軟化点が２５０〜７００℃であり、平均粒径が１〜１００μｍであることが好ましい。このタイル用目地材が３ｍｍ以上の厚さで目地間隙に充填されているタイルパネル。【選択図】なし【特許請求の範囲】
【請求項１】
樹脂組成物及び骨材を含有するタイル用の目地材において、
該骨材の少なくとも一部がガラスフリットであることを特徴とするタイル用目地材。
【請求項２】
請求項１において、該ガラスフリットの軟化点が２５０〜７００℃であり、平均粒径が１〜１００μｍであることを特徴とするタイル用目地材。
【請求項３】
請求項１又は２において、タイル用目地材中のガラスフリットの含有率が４〜５０ｗｔ％であることを特徴とするタイル用目地材。
【請求項４】
骨材と、請求項１ないし３のいずれか１項のタイル用目地材が３ｍｍ以上の厚さで目地間隙に充填されているタイルパネル。
【発明の詳細な説明】
【技術分野】
【０００１】
本発明は、タイル間の目地に目地詰めされるタイル用目地材と、このタイル用目地材を用いたタイルパネルとに関するものである。
【背景技術】
【０００２】
タイルパネルは、予め複数枚のタイルを連結して一体化したものであるが、そのタイル同士の間の目地間隙に目地材料を充填することが多い。
【０００３】
目地詰めの方法としては塗り目地法が用いられている。塗り目地法とはスラリー状の目地材料を塗り伸ばして目地に充填した後、タイル表面の目地材料を拭き取るようにした目地充填方法である（例えば、下記特許文献１，２）。
【０００４】
目地材としてエポキシ樹脂をバインダーとし、骨材を含有したエポキシ系目地材が広く用いられている（下記特許文献１〜３）。特許文献１，２には、この骨材として珪砂、石膏、セメントが記載されている。特許文献３には骨材として珪砂、炭酸カルシウム、水酸化アルミニウム、水酸化マグネシウム、酸化チタン、酸化亜鉛、フライアッシュバルーンが記載されている。
【先行技術文献】
【特許文献】
【０００５】
【特許文献１】特開２００９−１８１８
【特許文献２】特開２００８−１６３２１１
【特許文献３】特開２０１０−３７８４８
【発明の概要】
【発明が解決しようとする課題】
【０００６】
本発明は、火災に遭遇したときのタイルの保持機能に優れているタイル用目地材と、これを用いたタイルパネルを提供することを目的とする。
【課題を解決するための手段】
【０００７】
請求項１のタイル用目地材は、樹脂組成物及び骨材を含有するタイル用の目地材において、該骨材の少なくとも一部がガラスフリットであることを特徴とするものである。
【０００８】
請求項２のタイル用目地材は、請求項１において、該ガラスフリットの軟化点が２５０〜７００℃であり、平均粒径が１〜１００μｍであることを特徴とするものである。
【０００９】
請求項３のタイル用目地材は、請求項１又は２において、タイル用目地材中のガラスフリットの含有率が４〜５０ｗｔ％であることを特徴とするものである。
【００１０】
請求項４のタイルパネルは、骨材と、請求項１ないし３のいずれか１項のタイル用目地材が３ｍｍ以上の厚さで目地間隙に充填されているものである。
【発明の効果】
【００１１】
本発明のタイル用目地材及びタイルパネルにおいては、目地材中にガラスフリットが配合されており、火災に遭遇したときに目地材の樹脂部分が劣化又は燃焼した場合でも、ガラスフリットが溶融ないし軟化し、タイルの側面に付着し、タイル同士を連結するので、タイルの脱落が防止される。
【００１２】
この目地材料が目地間隙に充填されたタイルパネルは、キッチンのガス台付近の壁面に設置されるのに好適である。
【発明を実施するための形態】
【００１３】
以下、本発明についてさらに詳細に説明する。
【００１４】
本発明で用いる目地材の樹脂組成物としてはエポキシ樹脂組成物が好適である。このエポキシ樹脂組成物（主剤）中のエポキシ樹脂としては、ビスフェノールＡ型、ビスフェノールＦ型等のビスフェノール型エポキシ樹脂、ノボラック型エポキシ樹脂、直鎖状脂肪族エポキシ樹脂等、従来公知の種々のエポキシ樹脂が使用できる。
【００１５】
上記のエポキシ樹脂は水性のものであってもよい。
【００１６】
水性エポキシ樹脂としては、例えば、ビスフェノールＡ型エポキシ樹脂、ノボラック型エポキシ樹脂、ビスフェノールＦ型エポキシ樹脂、臭素化エポキシ樹脂、環式脂肪族エポキシ樹脂等、あるいはこれらをポリエステル樹脂、フェノール樹脂、メラミン樹脂等で変性したもの等が挙げられ、これらのうち水溶型、水分散型等を用いることができる。
【００１７】
硬化剤としては、各種のものを用いることができるが、０〜４０℃の範囲（即ち、通常の目地詰め作業時の温度範囲）で液状であるものが好ましい。硬化剤が液状であると、主剤、硬化剤及び骨材の調合物の粘度が低くなるので、相対的に骨材の割合を多くしても十分に目地詰めを行う粘性とすることができる。骨材を多くすることにより、燃焼時の発熱量が少なくなる。
【００１８】
主剤、硬化剤は、それぞれ、本発明の効果を阻害しない程度に、エチレン樹脂、酢酸ビニル樹脂、ポリエステル樹脂、アルキッド樹脂、塩化ビニル樹脂、エポキシ樹脂、アクリル樹脂、ウレタン樹脂、シリコーン樹脂、フッ素樹脂、セルロース、ポリビニルアルコール等の樹脂を含有していてもよい。
【００１９】
さらに主剤、硬化剤は、本発明の効果を阻害しない程度に、顔料、分散剤、粘性調整剤、溶剤、造膜助剤、可塑剤、凍結防止剤、防腐剤、防黴剤、防藻剤、消泡剤、レベリング剤、ｐＨ調整剤、沈降防止剤、たれ防止剤、艶消し剤、紫外線吸収剤、乾燥調整剤、カップリング剤、脱水剤、光安定剤、酸化防止剤、水等の添加剤を含有することもできる。
【００２０】
顔料としては、例えば、酸化チタン、酸化亜鉛、カーボンブラック、酸化第二鉄（ベンガラ）、クロム酸鉛（モリブデートオレンジ）、黄鉛、黄色酸化鉄、オーカー、群青、コバルトグリーン等の無機系着色顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機系着色顔料、重質炭酸カルシウム、クレー、カオリン、タルク、沈降性硫酸バリウム、炭酸バリウム、ホワイトカーボン、珪藻土等の体積顔料が挙げられる。
【００２１】
骨材としては、その少なくとも一部としてガラスフリットを用いる。このガラスフリットは、タイルパネルが火災に遭遇したときに熱によって溶融ないしは軟化し、タイルの側面に付着してタイル同士を連結し、タイルの脱落を防止（抑制を含む。）する。
【００２２】
ガラスフリットとしては、ＳｉＯ２、Ａｌ２Ｏ３、Ｎａ２Ｏ、ＣａＯ、ＰｂＯなどの成分を含んだものであって、軟化点が２５０〜７００℃、特に３００〜５００℃のものが好適である。軟化点が過度に低いと、ガラスフリットの溶融粘性が低くなり、タイル同士を連結する力が不足するおそれがある。また、軟化点が過度に高いと、火災に遭遇してもタイル同士を連結する力が弱いものとなるおそれがある。なお、軟化点が異なる２種類以上のガラスフリットを用いてもよい。
【００２３】
ガラスフリットの平均粒径は１〜１００μｍ特に５〜３０μｍ程度が好適である。ガラスフリットの粒径は顕微鏡によって測定することができる。ガラスフリットの平均粒径が過度に小さいと、タイル用目地材に配合したときにタイル用目地材の粘性が高くなり、目地詰めしにくくなる。平均粒径が過度に大きいと、十分溶融せずタイル同士を連結する力が不足するおそれがある。
【００２４】
タイル用目地材中におけるガラスフリットの含有率は、４〜５０ｗｔ％特に１５〜３０ｗｔ％程度が好適である。ガラスフリットの含有率が過度に小さいと、タイル用目地材中の樹脂成分が相対的に過多となり、タイル用目地材の耐熱性、難燃性が低下すると共に、火災時におけるタイル同士の連結力が乏しくなる。ガラスフリットの含有率が過度に高いと目地詰めしにくくなる。
【００２５】
本発明では、骨材の少なくとも一部として水酸化アルミニウムを用いてもよい。水酸化アルミニウムを配合することにより、難燃性が付与されると共に、燃焼時の発熱量が減少する。また、骨材の一部として珪砂を用いてもよい。
【００２６】
骨材とエポキシ樹脂組成物および硬化剤組成物との混合比率は、骨材１００重量部に対し、エポキシ樹脂組成物と硬化剤組成物の合量で２０〜４０重量部程度が好ましい。目地における目地材の充填量（深さ）は３ｍｍ以上特に４ｍｍ以上でタイル厚み以下であることが好ましい。このように目地材を多く充填することにより、火災に遭遇したときにガラスフリットとタイル側面との付着面積が大きくなり、タイル同士を連結する力が強くなる。
【００２７】
本発明のタイル用目地材を目地詰めする場合、主剤（エポキシ樹脂組成物）と硬化剤と骨材とを混合してなる調合物をタイル施工面に塗布し、拭き取りを行えばよく、この塗り目地工法の手順自体は従来の塗り目地工法と同じである。上記の混合を行うに際し、骨材を主剤及び硬化剤の少なくとも一方に混合しておき、その後、主剤と硬化剤の他方を混合するのが好ましい。なお、骨材は現場にて混合されてもよく、市販される主剤又は硬化剤中に混合されていてもよい。
【実施例】
【００２８】
以下、実施例及び比較例について説明する。
【００２９】
以下の実施例及び比較例で用いた材料は次の通りである。
【００３０】
［主剤］ビスフェノールＡ型エポキシ樹脂（実施例１，３、比較例１，２）：ジャパンエ
ポキシレジン株式会社製ＪＥＲシリーズ８２８
ビスフェノールＦ型エポキシ樹脂（実施例２）：東都化成（株）製ＹＤＦ−１７
０
［硬化剤］イソホロンジアミン（比較例２、アミン系）：ピイ・ティ・アイ・ジャパン
（株）製
［骨材］８号珪砂
珪砂微粉（平均粒径９０μｍ）
低融点ガラスフリット（平均粒径約１０μｍ）：旭ファイバーグラス株式会社
ＺＰ１５０，軟化点約４８０℃
高融点ガラスフリット（平均粒径約１０μｍ）：タカラスタンダード株式会社
ＺＫ５０４３，軟化点約８１５℃
【００３１】
［実施例１〜３、比較例１，２］
表１に示す配合割合にて主剤、硬化剤及び骨材を混合して調合物を調合した。混合手順は、まず主剤と骨材を十分に混合し、次いで硬化剤を添加して混合するようにした。
【００３２】
この調合物をタイル施工面に塗布した後、水を含ませたスポンジによって拭き取り、タイル１６枚よりなるタイルパネルの目地に目地詰めした。
【００３３】
タイルの大きさは２２．５×２２．５×６．０ｍｍ、目地間隔は２．５ｍｍである。目地詰め作業時の気温は２５℃であった。
【００３４】
ＩＳＯ−５６６０に準拠して発熱性試験（コーンカロリーメーターを使用した２０分燃焼試験）を実施した。タイルが常温にまで放冷した後、タイル同士の連結状況を触診によって評価した。結果を表１に示す。
【００３５】
【表１】
2011219578.tif 000002
【００３６】
以上の実施例及び比較例から明らかな通り、実施例１〜３は、燃焼試験後におけるタイル同士の連結力が高く、好適である。なお、比較例２は、目地の厚みが小さいため、燃焼試験後のタイル同士の連結力が弱いものとなった。